FR 2673317 A1 19920828 FR 9102264 A 19910226 Tissu conducteur de l'électricité et tapis de sol utilisant un tel tissu. La présente invention concerne un tissu de sol conducteur de l'électricité. Selon l'invention ce tissu est caractérisé en ce qu'il comporte un canevas sur lequel sont fixées une nappe supérieure et une nappe inférieure en fibres synthétiques, une couche conductrice comprenant des fibres métalliques mélangées avec des fibres naturelles, artificielles ou synthétiques fixée sur la nappe supérieure. Pour diminuer la résistance électrique, on dispose des conducteurs souples en métal conducteur en contact électrique avec la couche conductrice. Les fibres métalliques ont une très mauvaise tenue mais grâce au mélange avec les fibres synthétiques, artificielles ou naturelles on obtient une couche conductrice ayant une bonne tenue et une grande résistance mécanique qui peut être fixée à la nappe supérieure au tissu. De préférence cette nappe ainsi que la nappe inférieure ont été aiguilletées sur le canevas et la couche conductrice est également aiguilletée sur la nappe supérieure. Les fibres métalliques sont choisies avec un diamètre de 10 à 35 microns et une longueur moyenne de 60 mm. De préférence on utilisera des fibres du type BekinoxR de la société Bekaert. Les fibres synthétiques sont des fibres en bourre polyamide. Ces fibres ont un diamètre d'environ 25 à 45 microns. Pour assurer une bonne cohésion de la couche on pourra prendre de 60 à 75 % de fibres métalliques avec le complément en fibres synthétiques artificielles ou naturelles. Le tissu selon l'invention peut notamment être utilisé comme tapis de sol, dans des salles où il a lieu d'éliminer les poussières (salle blanche). Dans ce cas il comporte des conducteurs souples en contact électrique sur sensiblement toute leur longueur avec la couche conductrice et reliés à une borne de courant positive. Ainsi les poussières sont attirées par la couche conductrice. Selon une application très intéressante de l'invention, le tissu est utilisé comme tapis de sol pour l'escrime. Dans ce cas, la résistance entre tout point de la surface conductrice et la masse est de préférence inférieure à 5 ohms. Les barrettes sont reliées à la masse. Ainsi lorsque l'arme (fleuret, épée etc...) qui est à un potentiel positif touche le tapis de sol, on peut détecter cette touche, ce qui selon les règles compte une pénalité pour le joueur. Actuellement les tapis d'escrime sont constitués par des plaques d'inox solidarisées. Ceci présente plusieurs inconvénients, notamment les plaques sont lourdes et comme les salles d'escrime peuvent servir à d'autres sports il faut les démonter et les remonter souvent ce qui est très peu pratique. Au contraire le tapis selon l'invention peut être déroulé et enroulé facilement. L'invention va maintenant être décrite plus en détail en se référant à un mode de réalisation particulier cité à titre d'exemple non limitatif et représenté par des dessins annexés. La figure 1 représente en coupe le tissu conducteur selon l'invention. La figure 2 représente en vue de dessus un tapis de sol selon l'invention utilisé pour l'escrime. La figure 3 représente en vue de dessus un tapis de sol selon l'invention utilisé dans une salle blanche. Le tissu selon l'invention comporte un canevas I servant de renfort sur lequel ont été aiguilletées une nappe inférieure 2 et une nappe supérieure 3. Ces nappes sont constitués de fibres en bourre polyamide de diamètre de 25 à 45 microns. Lors de l'aiguilletage, la bourre a pénétré dans le canevas 1. Une couche 4 constituée d'un mélange de fibres en inox de préférence BekinoxR avec des fibres en bourre de polyamide du même type que celles des nappes 2 et 3 a été aiguilletée sur la nappe supérieure 3. La couche 4 comporte de 60 % à 75 % de fibres inox, le reste étant constitué des fibres en bourre de polyamide. Les fibres inox mises en couche ont une très mauvaise tenue. Par contre mélangées avec les fibres en bourre de polyamide, elles sont emprisonnées par ces fibres, ce qui donnne de la tenue et de la solidité à la couche. De plus, ces fibres de polyamide lors de l'aiguilletage servent à fixer la couche 4 sur la nappe supérieure 3. Sur les bords du tissu on a fixé des conducteurs 5 souples constituées d'un feuillard de cuivre par rivetage au tissu (voir figure 2). Les conducteurs 5 sont en contact électrique sur toute leur longueur avec la couche 4. A titre d'exemple le tissu possède les caractéristiques suivantes - épaisseur 5 mm + 0,5 mm 2 - Poids du tissu au m : 2250 à 2500 gr. 2 - Poids de la couche conductrice au m : 250 à 300 gr. Une des applications principales du tissu selon l'invention est un tapis de sol pour salle d'escrime. Ce tapis fait 18 à 20 m de long et 1,80 à 2m de large avec des barrettes 5 disposées le long des grands côtés. Avec le tissu selon l'invention, la résistance de ce tapis entre tout point de la couche conductrice 4 et un conducteur 5 est inférieure à 5 ohms. Les conducteurs sont reliées à la masse si bien que lorsque l'arme (qui est à un potentiel positif) touche le tapis, on peut détecter le passage du courant. Selon une autre application du tissu selon l'invention, il est utilisé comme tapis de sol pour attirer et piéger les poussières. Dans ce cas, on prévoit de préférence des conducteurs 5 sur les quatre côtés et ces conducteurs sont reliés à un potentiel positif (voir figure 3). REVENDICATIONS 1) Tissu conducteur de l'électricité caractérisé en ce qu'il comporte un canevas (1) sur lequel sont fixées une nappe supérieure (3) et une nappe inférieure en fibres synthétiques, une couche conductrice (4) comprenant des fibres métalliques mélangées avec des fibres naturelles, artificielles ou synthétiques fixée sur la nappe supérieure (3). 2) Tissu conducteur selon la revendication 1 caractérisé en ce que la couche conductrice comprend 60 à 75 % de fibres métalliques. 3) Tissu conducteur selon l'une des revendications 1 ou 2, caractérisé en ce que les nappes (2, 3) ont été fixées par aiguilletage sur le canevas (1) et en ce que la couche conductrice (4) a également été fixée par aiguilletage sur la nappe supérieure (3). 4) Tissu conducteur selon l'une des revendications 1 à 3, caractérisé en ce que les fibres mélangées avec les fibres métalliques sont des fibres synthétiques en bourre polyamide. 5) Tissu conducteur selon la revendication 4 caractérisé en ce que les fibres polyamides ont un diamètre de 25 à 45 microns. 6) Tissu conducteur selon l'une des revendications précédentes, caractérisé en ce que les fibres métalliques ont un diamètre de 10 à 35 microns. 7) Tissu conducteur selon la revendication 6, caractérisé en ce que les fibres métalliques ont une longueur moyenne d'environ 60 mm. 8) Tissu conducteur selon l'une des revendications précédentes caractérisé en ce que les fibres métalliques sont en inox. 9) Tissu conducteur selon l'une des revendications précédentes caractérisé en ce qu'il comporte des conducteurs électriques souples (5) étant en contact électrique sur toute leur longueur avec la couche (4). 10) Tapis de sol conducteur, caractérisé en ce qu'il est constitué d'une longue bande en tissu, selon l'une des revendications 1 à 8 et servant pour l'escrime. 11) Tapis de sol selon la revendication 10 caractérisé en ce qu'il comporte des conducteurs souples en contact avec la couche conductrice sur sensiblement toute leur longueur. 12) Tapis de sol conducteur selon la revendication 10, caractérisé en ce que la résistance entre tout point de la couche conductrice du tapis et les conducteurs (5) est inférieure à 5 ohms.